(57)【要約】      （修正有）【課題】表側印刷層を拭き取り操作により容易に脱落させることができ、拭き取った跡がフィルムに残らず、裏面印刷層を鮮明に表示させることができるように改良されたラベルを提供する。【解決手段】ラベルは、透明なベースフィルム９を備える。ベースフィルム９は筒状シュリンクフィルムであり、その材質はＰＥＴである。ベースフィルム９の表側にと裏側にそれぞれ印刷層１０，１１が分かれて設けられている。表側の印刷層１０が、アルコール可溶型インキで印刷されている。表側の印刷層１０がアルコール可溶型インキで印刷されているので、表側の印刷層１０を、例えばアルコールを沁み込ませた綿１２を用いる拭き取り操作により容易に脱落させることができる。拭き取った跡がフィルム９に残らず、裏側の印刷層１１を鮮明に表示させることができる。【選択図】図３
0003154224.tif 000002
【実用新案登録請求の範囲】
【請求項１】
容器の側面に装着されるラベルであって、
透明なベースフィルムを備え、
前記ベースフィルムの表側と裏側にそれぞれ印刷層が設けられており、表側の印刷層がアルコール可溶型インキで印刷されているラベル。
【請求項２】
前記ベースフィルムは筒状シュリンクフィルムであり、表側の印刷層はポリエステル系樹脂層上に設けられている請求項１に記載のラベル。
【請求項３】
前記アルコール可溶型インキはウレタン−アクリル−ニトロセルロース系樹脂またはアクリル−ニトロセルロース系樹脂からなる請求項１又は２に記載のラベル。
【請求項４】
請求項１〜３のいずれか１項に記載のラベルを、その裏側が容器の側面に接触するように装着されてなるラベル付き容器。
【考案の詳細な説明】
【技術分野】
【０００１】
本考案は一般にラベルに関するものであり、より特定的には、ラベル表側に印刷された印刷層を、アルコールを含む液体で容易に脱落させることができるように改良されたラベルに関する。この考案は、またそのようなラベルを装着したラベル付き容器に関する。
【背景技術】
【０００２】
従来、容器に装着されるラベルには、商品名、製造会社名などその商品を販売するのに必要な情報が、ベースフィルムが透明の場合には裏面に、また、ベースフィルムが不透明の場合には表面に印刷されている。ラベルの印刷に使用するインキは、ＯＰＰフィルム(ポリプロピレンを原材料とした二軸延伸フィルム)であればポリアミド系インキ、ＯＰＳシュリンクフィルム(ポリスチレン樹脂を原料として縦横両方向つまり二軸に延伸したフィルム)では、アクリル−セルロース系インキ、ＰＥＴ（ポリエチレンテレフタレート）シュリンクフィルムではウレタン−ニトロセルロース系インキが主に使用されている。
【０００３】
また、本考案に関連して、ベースフィルム表面に透明着色インキ、裏面に金属粒子インキを印刷し、メタリックインキの輝度を上げる構成のラベルが開示されている（例えば、特許文献１参照）。
【先行技術文献】
【特許文献】
【０００４】
【特許文献１】特開２００３−２５５８３９号公報
【考案の概要】
【考案が解決しようとする課題】
【０００５】
近年、例えば芳香剤の容器などでは、意匠性の高い容器が流通してきている。これら容器は使用後、再利用されず廃棄されることが多く、再利用の要望も多い。
【０００６】
この考案は上述のような課題を解決するためになされたもので、表側印刷層を拭き取り操作により容易に脱落させることができ、拭き取った跡がフィルムに残らず、裏面印刷層を鮮明に表示させることができるように改良されたラベルを提供することを目的とする。
【０００７】
この考案の他の目的は、そのようなラベルを装着したラベル付き容器を提供することにある。
【課題を解決するための手段】
【０００８】
本考案は容器の側面に装着されるラベルに係り、透明なベースフィルムを備える。上記ベースフィルムの表側と裏側にそれぞれ印刷層が設けられている。表側の印刷層がアルコール可溶型インキで印刷されている。
【０００９】
表側の印刷層がアルコール可溶型インキで印刷されているので、表側印刷層を拭き取り操作により容易に脱落させることができる。拭き取った跡がフィルムに残らず、裏面印刷層を鮮明に表示させることができる。
【００１０】
上記ベースフィルムは筒状シュリンクフィルムであり、アルコール可溶型インキが印刷される表面はポリエステル系樹脂からなっているのが好ましい。
【００１１】
上記アルコール可溶型インキはウレタン−アクリル−ニトロセルロース系樹脂またはアクリル−ニトロセルロース系樹脂からなるのが好ましい。
【００１２】
ポリウレタン樹脂の１の構成成分である高分子ポリオール成分としては、ポリエーテルポリオール、ポリエステルポリオール等が挙げられる。ポリエーテルポリオールとしては、酸化エチレン、酸化プロピレン、テトラヒドロフラン等の重合体であるポリエチレングリコール、ポリプロピレングリコール、ポリオキシエチレン−ポリオキシプロピレンジオール（ブロックおよび／またはランダム）ポリテトラメチレンエーテルグリコール等のポリエーテルポリオール類；ポリエステルポリオールとしてはエチレングリコール、プロピレングリコール、ジプロピレングリコール、１，３−ブタンジオール、１，４−ブタンジオール、ネオペンチルグリコール、３−メチル１，５−ペンタンジオール、ヘキサンジオール、１，８−オクタメチレンジオール等の脂肪族ジオールおよびビス（ヒドロキシメチル）シクロヘキサン、ｍ−およびｐ−キシリレングリコール、１，４−ビス（２−ヒドロキシエトキシ）ベンゼン、４，４′−ビス（２−ヒドロキシエトキシ）−ジフェニルプロパン等の環状基を有するジオール類等ならびに無水フタル酸、イソフタル酸、テレフタル酸等の芳香族ジカルボン酸、およびアジピン酸、マレイン酸、フマル酸、コハク酸、しゅう酸、マロン酸、アゼライン酸、セバシン酸等脂肪族ジカルボン酸等を脱水縮合せしめてえられるポリエステルポリオール類；環状エステル化合物を開環重合してえられるポリエステルポリオール類；その他ポリカーボネートポリオール類、ポリブタジエングリコール類、等の各種公知の高分子ポリオールが例示され、これらはいずれも単独又は２種以上を組み合わせて使用できる。
【００１３】
上記各種の高分子ポリオールの分子量（水酸基価測定による数平均分子量）は、通常は５００〜５０００、好ましくは７００〜４０００である。
【００１４】
ポリウレタン樹脂の他の構成成分であるジイソシアネート成分としては、炭素数（ＮＣＯ基中の炭素を除く）２〜１２の脂肪族ジイソシアネート、炭素数４〜１５の脂環式ジイソシアネート、炭素数８〜１２の芳香脂肪族ジイソシアネート、炭素数６〜２０の芳香族ジイソシアネートおよびこれらの変性物（カーボジイミド基、ウレトジオン基、ウレトイミン基、ウレア基、ビューレット基および／またはイソシアヌレート基含有変性物など）が使用できる。このようなジイソシアネートとしては、１，５−ナフチレンジイソシアネート、４，４′−ジフェニルメタンジイソシアネート、ポリフェニルメタンポリイソシアネート、カ−ボジイミド変性などの変性ＭＤＩ、１，３−フェニレンジイソシアネート、１，４−フェニレンジイソシアネート、トリレンジイソシアネート等の芳香族ジイソシアネート、ブタン−１，４−ジイソシアネート、ヘキサメチレンジイソシアネート、２，２，４−トリメチルヘキサメチレンジイソシアネート、２，４，４−トリメチルヘキサメチレンジイソシアネート等の脂肪族ジイソシアネート、シクロヘキサン−１，４−ジイソシアネート、イソホロンジイソシアネート、ジシクロヘキシルメタン−４，４′−ジイソシアネート、１，３−ビス（イソシアネートメチル）シクロヘキサン、メチルシクロヘキサンジイソシアネート等の脂環族ジイソシアネート、キシリレンジイソシアネート、ｍ−テトラメチルキシリレンジイソシアネート等の芳香脂肪族ジイソシアネートがその代表例としてあげられ、これらはいずれも単独又は２種以上を組み合わせて使用できる。
【００１５】
上記アクリル系樹脂を構成する単量体成分としては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ヘキシル、（メタ）アクリル酸オクチル、（メタ）アクリル酸２−エチルヘキシル、（メタ）アクリル酸イソノニル、（メタ）アクリル酸デシル、（メタ）アクリル酸ドデシルなどの（メタ）アクリル酸アルキルエステル［好ましくは（メタ）アクリル酸Ｃ1-12アルキルエステル等］；（メタ）アクリル酸、クロトン酸、イタコン酸、フマル酸、マレイン酸などのカルボキシル基含有重合性不飽和化合物又はその無水物；２−ヒドロキシメチル（メタ）アクリレート、２−ヒドロキシプロピル（メタ）アクリレート、３−ヒドロキシプロピル（メタ）アクリレート、６−ヒドロキシヘキシル（メタ）アクリレート、ジエチレングリコールモノ（メタ）アクリレート、ジプロピレングリコールモノ（メタ）アクリレートなどのヒドロキシル基含有（メタ）アクリル酸エステル［好ましくは（メタ）アクリル酸ヒドロキシＣ1-8アルキルエステル等］などが挙げられる。
【００１６】
また、上記のほか、必要に応じて、（メタ）アクリル酸シクロヘキシルなどの（メタ）アクリル酸シクロアルキルエステル；Ｎ−メチロール（メタ）アクリルアミド、Ｎ−ブトキシメチル（メタ）アクリルアミド、Ｎ，Ｎ−ジメチル（メタ）アクリルアミド、Ｎ，Ｎ−ジエチル（メタ）アクリルアミドなどの（メタ）アクリル酸アミド誘導体；ジメチルアミノエチル（メタ）アクリレート、ジエチルアミノエチル（メタ）アクリレート、ジプロピルアミノエチル（メタ）アクリレート、ジメチルアミノプロピル（メタ）アクリレート、ジプロピルアミノプロピル（メタ）アクリレートなどの（メタ）アクリル酸ジアルキルアミノアルキルエステル類；スチレン、ビニルトルエン、α−メチルスチレンなどのスチレン系化合物；酢酸ビニル、プロピオン酸ビニルなどのビニルエステル類；塩化ビニルなどのハロゲン化ビニル；メチルビニルエーテルなどのビニルエーテル類；（メタ）アクリロニトリルなどのシアノ基含有ビニル化合物；エチレン、プロピレンなどのオレフィン類やジエン類などの重合性不飽和化合物を単量体成分として用いることもできる。
【００１７】
上記ニトロセルロース樹脂の平均重合度は４５〜９５が好ましい。平均重合度が４５未満ではニトロセルロースの添加効果が小さくなり耐熱性が劣る場合があり、９５を超えると印刷インキの粘度が上昇し、グラビア印刷性が低下する場合がある。
【００１８】
上述のラベルを、その裏側が容器の側面に接触するように装着されてなるラベル付き容器は、表側印刷層を拭き取り操作により容易に脱落させることができ、拭き取った跡がフィルムに残らず、裏面印刷層を鮮明に表示させることができる。
【考案の効果】
【００１９】
本考案のラベルによれば、表側の印刷層がアルコール可溶型インキで印刷されているので、表側印刷層を拭き取り操作により容易に脱落させることができ、拭き取った跡がフィルムに残らず、裏面印刷層を鮮明に表示させることができる。
【図面の簡単な説明】
【００２０】
【図１】実施の形態１に係るラベルの概念図である。
【図２】図１におけるＩＩ−ＩＩ線に沿う断面図である。
【図３】実施の形態１に係るラベルの作用効果を説明する図である。
【考案を実施するための形態】
【００２１】
表側印刷層を拭き取り操作により容易に脱落させることができ、拭き取った跡がフィルムに残らず、裏面印刷層を鮮明に表示させることができるように改良されたラベルを得るという目的を、表側の印刷層をアルコール可溶型インキで印刷するということによって実現した。
【００２２】
以下、本考案の実施の形態を、図面を参照しながら説明する。
【００２３】
図１は、実施の形態１に係る、容器の側面に装着されるラベルの概念図であり、図２は図１におけるＩＩ−ＩＩ線に沿う断面図である。これらの図を参照して、ラベル８は、透明なベースフィルム９を備える。ベースフィルム９は単層構成でも多層構成でもよく、少なくともアルコール可溶型インキによる印刷が施される表側はポリエステル系樹脂からなっている。具体的には、グンゼ社製ＨＧＳフィルムや東洋紡績社製スペースクリーン（登録商標）フィルムなどが挙げられる。ベースフィルム９は筒状シュリンクフィルムであり、少なくとも表側印刷層はポリエステル系樹脂からなる層上に設けられる。ベースフィルム９の表側と裏側にそれぞれ印刷層１０，１１が分かれて設けられている。表側の印刷層１０が、アルコール可溶型インキで印刷されている。アルコール可溶型インキは、アクリル系樹脂、ニトロセルロース系樹脂を必須の構成成分とする。
【００２４】
図３（Ａ）を参照して、表側の印刷層１０がアルコール可溶型インキで印刷されているので、表側の印刷層１０を、例えばアルコールを沁み込ませた綿１２を用いる拭き取り操作により容易に脱落させることができる。図３（Ｂ）を参照して、拭き取った跡がフィルム９に残らず、裏側の印刷層１１を鮮明に表示させることができる。
【００２５】
表印刷と裏印刷表のデザインの違いを明確にしておくと、表側印刷としては、商品を販売するのに必要な情報、例えば、商品名や製造者名、注意書やバーコードなどが印刷される。
【００２６】
裏側印刷としては、商品の販売に直接関係のないデザイン、例えば、海や花畑の写真、一般的なチェック柄や和柄などのデザインを印刷することができる。
【００２７】
このようなラベルは、その裏側が容器の側面に接触するように装着される。ラベル付き容器は、表側の印刷層を拭き取り操作により容易に脱落させることができ、拭き取った跡がフィルムに残らず、裏面印刷層を鮮明に表示させることができるので、たとえば容器を花瓶などに再利用することができる。
【実施例１】
【００２８】
グンゼ社製ＨＧＳフィルム  ４５μｍの表面にアルコール可溶型インキで、表面印刷層を印刷した。アルコール可溶型インキの組成を表１に示す。表１中の合成樹脂の内容については表２に示す。
【表１】
0003154224.tif 000003
【表２】
0003154224.tif 000004
【００２９】
裏面印刷層は汎用裏刷り用インキであるウレタン系インキ『ファインスター』（東洋インキ製造（株）製）で印刷した。表面は必要に応じて、傷防止ニス『ファインラップＧＲトップコートニスＳＬ』（ＤＩＣ（株）製）を印刷する。
【００３０】
アルコール拭き取り試験は、布に各アルコール比率溶液を染み込ませ、下記条件で拭き取った時のインキ脱落度合いを確認することによって行った。ここで用いたエタノールは、試薬であり、純度９９．６％のものである。結果を表３に示す。
表面性測定機：ＨＥＩＤＯＮ−１４ＤＲ
荷重：５００ｇ/ｉｎｃｈ２
スピード：５００ｍｍ/ｍｉｎ
移動距離：３０ｍｍ
往復回数：１０回
結果：○；脱落し、きれいに拭き取れる。  ×；拭き取れず、インキが残る。
【表３】
0003154224.tif 000005
【００３１】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３２】
本考案のラベル付き容器は、表側の印刷層を拭き取り操作により容易に脱落させることができ、拭き取った跡がフィルムに残らず、裏面印刷層を鮮明に表示させることができるので、たとえば容器を花瓶や小物入れなどに再利用したりすることができる。
【符号の説明】
【００３３】
８ ラベル
９ ベースフィルム
１０      印刷層
１１      印刷層
１２      アルコールを沁み込ませた綿
【図１】
0003154224.tif 000006
【図２】
0003154224.tif 000007
【図３】
0003154224.tif 000008